FR 2784110 A1 20000407 FR 9812476 A 19981006 PROCEDE DE POLYMERISATION DES OLEFINES EN PRESENCE D'EAU. L'invention concerne un procédé de polymérisation d'au moins une oléfine en présence d'au moins un catalyseur comprenant au moins un enchaînement E - M - X dans lequel E représente un atome d'oxygène ou de soufre, M représente un atome de nickel ou de palladium ou de platine, X représente un atome de phosphore, d'arsenic ou d'antimoine, dans un milieu comprenant une phase liquide continue laquelle comprend plus de 30 % en poids d'eau. La phase liquide comprenant plus de 30 % en poids d'eau est par la suite appelée "phase aqueuse". La polymérisation des oléfines par catalyse Ziegler fait habituellement intervenir des composés (catalyseurs et cocatalyseurs) très hydrolysables, voire pyrophoriques, et il est souhaitable de pouvoir mettre15 en oeuvre des catalyseurs moins délicats à manipuler, convoyer et stocker. Par ailleurs, il existe un besoin en procédés de polymérisation dans l'eau, I'eau étant un des composés les plus faciles d'accès et un solvant préféré de nombreuses applications (revêtements, adhésifs par exemple).20 Des catalyseurs au nickel ont été décrits pour fonctionner dans des milieux essentiellement organiques, comme dans les documents suivants: US 4,711,969, US 5,030,606. Le procédé selon l'invention fait intervenir un catalyseur comprenant au moins un atome de nickel ou de palladium ou de platine et fait intervenir une forte proportion d'eau. Le procédé selon l'invention répond aux problèmes sus- mentionnés et mène à une polyoléfine avec une forte productivité dans un milieu riche en eau. De plus, le procédé selon l'invention ne nécessite pas l'usage d'un cocatalyseur capable d'activer le métal du catalyseur. 30 L'invention ouvre de plus une voie originale d'accès à des latex de polyoléfines. Dans le catalyseur auquel l'invention fait appel, I'enchaînement E - M - X fait de préférence partie d'un cycle à cinq atomes dont deux sont des atomes de carbone liés entre eux par une double liaison.35 Généralement, le métal M est lié avant son introduction dans le milieu de polymérisation à un ligand L. Ce ligand L a surtout pour fonction de stabiliser la structure du catalyseur avant son utilisation et faciliter son stockage et sa manipulation. Avant ou lors de la polymérisation, un composé captureur est mis en présence du catalyseur de façon à écarter le ligand L du métal M et permettre à la polymérisation de s'effectuer. Sans que la présente explication ne constitue en rien une limitation à la portée de la présente demande, il semble que l'éloignement du ligand, en s permettant à l'oléfine de s'approcher du métal M, joue un rôle important dans le mécanisme de polymérisation catalytique. Ainsi, dans le cadre de la présente demande, lorsqu'un catalyseur est représenté de sorte que son métal M, pouvant être Ni, Pd ou Pt, comporte une valence non attribuée représentée par un tiret comme dans10 - M, il faut comprendre que cette valence joue le rôle qui vient d'être expliqué, à savoir être comblée par un ligand L et être libérée du ligand pour la polymérisation. Le catalyseur peut ne comprendre qu'un seul atome de métal M. Un tel catalyseur, dit monométallique, peut par exemple comprendre la structure représentée par la formule (1) R2 R3 X-- C R4 M/ R1 E-C-R5 (1 dans laquelle les radicaux R1, R2, R3, R4 et R5, pouvant être identiques ou différents peuvent être choisis parmi l'hydrogène, les radicaux alkyles, cycloalkyles, aryles, alkylaryles, arylalkyles, les halogènes, le radical hydroxyle, les radicaux alkoxydes, C(O)OR' dans lequel R représente un radical hydrocarboné pouvant comprendre de 1 à 15 atomes de carbone, -SO3Y dans lequel Y est choisi parmi Li, Na, K, NH4e, NR"4e dans lequel R" représente un radical hydrocarboné pouvant comprendre de 1 à atomes de carbone, E, M et X ayant les significations précédemment données, la valence non attribuée reliée à M, représentée par un tiret dans la formule ci-dessus, pouvant être comblée par un ligand L pour faciliter la mise en oeuvre du catalyseur comme cela a déjà été expliqué.30 Le ou les enchaînement(s) du type E - M - X du catalyseur peuvent être tel que M soit un atome de nickel, E soit un atome d'oxygène et X soit un atome de phosphore. De préférence, le catalyseur comprend au moins deux enchaînements E - M - X. De préférence, les enchaînements E - M - X sont séparés les uns des autres par des atomes intermédiaires liés entre eux par des liaisons covalentes ou de coordination, le nombre minimal d'atomes entre deux atomes M allant de préférence de 6 à 42. Par "nombre minimal d'atomes entre deux atomes M", on entend le nombre minimal d'atomes que l'on rencontre dans la molécule du catalyseur lorsque l'on passe de l'un des atomes M à l'autre des atomes M en suivant les liaisons atome par atome. A titre d'exemple, si le catalyseur comprend la structure I I Ph-Ni-O O-Ni-Ph Ph Ph P PhPh Ph, dans laquelle Ph représente un radical phényle, le nombre minimal d'atomes entre les atomes Ni est de 8 (ce qui correspond à l'enchaînement:- O - C - C - C - C -C - C - O -) car il n'est pas possible de rencontrer moins de 8 atomes lorsque l'on passe du premier Ni au second Ni. Le catalyseur peut ne comprendre que deux atomes M dans sa structure. Le catalyseur peut par exemple être l'un de ceux représentés par la formule (2) suivante R6 R10 I I ivi'--E ' E"--M" R7X X't- R 1 I I R8 R9 R13 R12 (2) dans laquelle les radicaux R6, R7, R8, R9, R10, R11, R12 et R13, pouvant être identiques ou différents, peuvent être choisis dans la même liste de radicaux que R1 à R5 ci-dessus, E-M-X et E-M-X étant deux enchaînements de type E-M-X et peuvent être identiques ou différents, R étant un radical bivalent. Le radical R peut être choisi parmi les radicaux hydrocarbonés bivalents comprenant par exemple 2 à 38 atomes de carbone comme les radicaux alkylène, alcenylène, arylène, cycloalkylène, bicycloalkylène, 30 alkylarylène. Le radical R peut également être un radical 1,1 - ferrocènylène pouvant être substitué, par exemple par un ou deux radicaux monovalents comme --C(O)OR' ou -SO3Y, R et Y ayant les significations déjà données. A titre d'exemples, le catalyseur peut être l'un de ceux comprenant les structures ci-dessous I I Ph-Ni-O O-Ni-Ph Phj1 Q,Ph Ph Ph H H I I Ph-Ni-O O-Ni-Ph Ph\1 Q,Ph Ph" Ph Ph Ph I I Ph-Ni-O, O-Ni-Ph Ph Q 1 Ph Ph Ph SO3Na SO3Na I I Ph-Ni-O, O-Ni-Ph Ph\1 Q- \ Ph Ph Ph C=O OCo CH3/ "CH3 CH3 CH3 I I Ph-Ni-O O-Ni-Ph Ph (CH2)8 Ph /lP Pl Ph Ph -C=O OC CH/ CH3 I I Ph-Ni-O O-Ni-Ph Ph 1 (CH2)4 I Ph Ph P h C=O O-=Co CH3/ CH3 I I Ph-Ni-O O-Ni-Ph Ph\ (5,6-NBEN),Ph Il P /Ps' Ph Ph C=O -O=C CH3 CH3 | I Ph-Ni-O O-Ni-Ph Ph I (5,6-NBEN) I Ph Ph Ph Ph Ph l I Ph-Ni-O O-Ni- Ph Ph 1 (CH2)8 1 Ph Ph Ph Ph Ph I l Ph-Ni-O O- Ni-Ph Ph\ 1,1'-Fc) Ph P,.- Ph Ph CH3 CH3 dans lesquels Ph représente un radical phényle, -(5,6NBEN)- représente un radical 5,6 bicyclo[2,2,]lheptène-2, c'est-à-dire pouvant être représenté par et -(1,1 -Fc-- représente un radical 1,1 '-ferrocènylène. De façon à mieux préserver l'intégrité et donc l'efficacité du catalyseur lors de son stockage avant utilisation en polymérisation, il convient de complexer les atomes de métal M par un ligand L de façon à15 protéger par encombrement stérique lesdits atomes M. Une telle protection est recommandée pour minimiser les risques de réduction de l'atome M pouvant se traduire par une baisse ou une perte d'activité du catalyseur. Lors de l'utilisation du catalyseur en polymérisation, il convient d'écarter le ligand L du ou des atomes M, de façon à ce que ces derniers puissent jouer leur rôle dans l'activation de la réaction de polymérisation. Le ligand peut être écarté avant la polymérisation et même ne pas être introduit dans le milieu de polymérisation. Il peut cependant être laissé dans le milieu de polymérisation et même être introduit dans le milieu de25 polymérisation sous forme complexée avec le catalyseur, dès lors que ledit milieu contient un composé "captureur" (scavenger en anglais) capable de se complexer ou de se combiner de toute façon appropriée avec le ligand, de manière à libérer les atomes de métal M de leur complexation et ainsi de faciliter la polymérisation. Le composé captureur30 doit former une liaison suffisamment forte avec le ligand pour que ce dernier libère le catalyseur. Il est généralement possible de faire intervenir le ligand dès la synthèse du catalyseur, de sorte que la formation du catalyseur ait lieu sous forme complexée avec le ligand. Ainsi, par exemple, dans le cas des catalyseurs bimétalliques répondant à la formule R6 / \ /R0 Ni -O O - Ni -R L R7 I tI R11 R8 R9 R13 R12 dans laquelle les radicaux R et R6 à R13 ont les significations déjà données dans le cadre de la formule (2), lesdits catalyseurs peuvent être10 réalisés par réaction d'un bis(ceto-ct-ylure) sur un composé de nickel (O) en présence de triphénylphosphine (PPh3) jouant le rôle de ligand, suivant le schéma réactionnel suivant R6 /PPh3 PPh3 /R10 Ni- o o-Ni R10R11R12P R9 RlORllRl2P0 R9 + 2Ni(COD)2 R IR + 2PPh3 /P P O - R7 R11 R13 PR6R7R8 -4COD R8 R9 R13 R12 COD représentant un radical cis,cis-1,5cyclooctadiène et Ph représentant un radical phényle. Le catalyseur est donc obtenu par cette synthèse sous forme complexée, chaque molécule de catalyseur étant complexée par deux molécules de triphénylphosphine. Dans le cadre plus large de la présente demande, on peut généralement utiliser comme ligand un composé choisi parmi les phosphines de formule PR14 R15 R16 dans laquelle R14, R15, R16, pouvant être identiques ou différents peuvent représenter des radicaux25 alkyle, aryle, alkylaryle, arylalkyle, ou parmi les oxydes de phosphine, les éthers, esters, nitriles, cétones, amines, la pyridine, les pyridines substituées, les alcools. Le composé "captureur" peut par exemple être choisi parmi les oxydes d'amine, les hydroperoxydes organiques, le peroxyde d'hydrogène les complexes de métaux des colonnes 8, 9 et 10 du tableau périodique des éléments selon la nouvelle notation telle que définie dans le Handbook of Chemistry and Physics, 75ème édition, 1994-1995, comme par exemple le bis(1,5-cyclooctadiène)nickel(O), le (tetrakis(éthylène)-p- dichlorodirhodium, le bis(éthylène)acétylacétonerhodium (I), le bis(acétonitrile)palladium (11), le tetracarbonylnickel ou le triéthylènenickel. Si le catalyseur est introduit dans le milieu de polymérisation sous forme complexée avec un ligand, le composé captureur doit être introduit dans le milieu de polymérisation en quantité suffisante pour libérer le catalyseur du ligand. Généralement, le composé captureur peut être l0 introduit dans le milieu de polymérisation à raison de 0,1 à 100 moles par mole de métal M apporté par le catalyseur. Si le milieu de polymérisation ne comprend que la phase aqueuse comme phase liquide, il est préférable que le catalyseur et l'éventuel composé "captureur" soient solubles dans ladite phase aqueuse. Dans ce1is cas, il est possible d'introduire dans la phase aqueuse un tiers corps organique favorisant la solubilisation du catalyseur et/ou de l'éventuel composé "captureur" dans ladite phase aqueuse, pour le cas o cela serait nécessaire de façon à obtenir la solubilisation complète du catalyseur et/ou de l'éventuel composé "captureur" dans la phase20 aqueuse. Un tel tiers corps organique est donc soluble dans la phase aqueuse et peut généralement être un alcool comme le méthanol ou une cétone comme l'acétone. Un tel tiers corps peut être introduit dans la phase aqueuse par exemple à raison de 5 à 15 % en poids.25 Si le catalyseur ne peut pas être entièrement dissous dans la phase aqueuse, il est possible d'ajouter au milieu une phase organique liquide solubilisant suffisamment le catalyseur pour que ce dernier soit entièrement solubilisé dans le milieu de polymérisation, le cas échéant partiellement dans la phase aqueuse et partiellement dans la phase30 organique liquide. Généralement, le catalyseur est entièrement solubilisé dans une phase organique liquide avant la polymérisation. Il est possible d'introduire une phase organique liquide dans le milieu de polymérisation même si le catalyseur est entièrement solubilisable dans la phase aqueuse. La phase organique liquide peut comprendre un solvant organique et/ou une oléfine à polymériser. Au cours de la polymérisation, le milieu de polymérisation comprend la phase aqueuse liquide, une phase solide constituée par le polymère solide issu de la polymérisation, et comprend également, suivant l'état physique de l'oléfine à polymériser, au moins une autre phase gazeuse et/ou une autre phase liquide. Si une oléfine à polymériser est liquide dans les conditions de température et de pression de la polymérisation, cette oléfine pourra faire partie d'une phase organique liquide distincte de la phase aqueuse liquide. Une telle phase organique liquide peut également comprendre un solvant organique de ladite oléfine. io Les constituants de l'éventuelle phase organique liquide sont suffisamment insolubles dans l'eau pour que, compte tenu de sa quantité mise en jeu, la phase aqueuse contienne toujours plus de 30 % d'eau. Le solvant organique peut être choisi parmi les hydrocarbures aliphatiques saturés, alicycliques saturés, aromatiques, comme par 1is exemple l'isobutane, le butane, le pentane, I'hexane, I'heptane, I'isododécane, le cyclohexane le cycloheptane, le méthylcyclohexane, le méthylcycloheptane, le toluène, I'orthoxylène, le paraxylène. Le solvant organique peut également être choisi parmi les alcools et peut être un monoalcool ou un diol, comprenant par exemple 5 à 20 atomes de carbone. Le solvant organique peut être un éther comprenant par exemple 3 à 15 atomes de carbone, comme par exemple le tétrahydrofurane ou le dioxane. Le solvant organique peut être un ester comprenant par exemple de 2 à 15 atomes de carbone, comme par exemple l'acétate d'éthyle ou de butyle ou de vinyle, ou l'acrylate de méthyle. Pour le cas o le milieu de polymérisation comprend deux phases liquides distinctes, celles-ci peuvent par exemple être en présence de façon à ce que la phase différente de la phase aqueuse représente 1 à 5030 % du volume de la phase aqueuse. La phase aqueuse peut comprendre au moins 40 %, voire au moins 50 %, voire au moins 60 %, voire au moins 70 %,voire au moins % en poids d'eau. La phase aqueuse peut comprendre sous forme solubilisée un composé organique pouvant être un alcool ou une cétone ou un diol tel qu'un glycol, par exemple l'éthylène glycol, ou tel le propane diol ou le butane diol. Ce composé organique peut avoir pour fonction d'augmenter la solubilité de l'oléfine à polymériser dans la phase aqueuse. Le catalyseur est généralement solubilisé dans au moins une phase liquide avant polymérisation, à raison de 0,1 micromole à 2 moles par litre, et de préférence de 1 micromole à 0,1 mole par litre. De préférence, l'éventuel composé captureur est solubilisé au moins partiellement, et, de manière encore préférée, totalement, dans une ou plusieurs phases liquides du milieu de polymérisation. Pour le cas de la présence d'au moins une phase organique liquide, le composé captureur sera suivant sa nature et donc son affinité pour l'une ou l'autre des phases liquides, solubilisé de façon prépondérante dans la phase aqueuse io ou de façon prépondérante dans la phase organique liquide. Le milieu de polymérisation est de préférence agité. L'agitation est de préférence suffisante pour répartir les différentes phases de façon uniforme dans le réacteur. Au moins un agent dispersant peut être ajouté au milieu de polymérisation. Un tel agent dispersant peut en particulier être utilisé lorsque le milieu de polymérisation comprend une phase organique liquide, auquel cas il aide à la dispersion de ladite phase organique liquide sous forme de gouttelettes entourées par la phase aqueuse continue. Dans ce cas, et pour le cas o le catalyseur a été principalement solubilisé dans la phase organique liquide, la polymérisation se déroule principalement dans les gouttelettes, ces dernières présentant généralement un diamètre moyen compris entre 100 pm et 3 millimètres. Un tel procédé est similaire au procédé dit de "polymérisation radicalaire en suspension" sauf qu'il n'est pas radicalaire.25 L'agent dispersant peut être l'un de ceux connus pour avoir cette fonction, comme par exemple un alcool polyvinylique, la méthycellulose, une gélatine, le kaolin, le sulfate de barium, I'hydroxyapatite, le silicate de magnésium, le phosphate tricalcique, ou une combinaison de plusieurs de ces agents dispersants.30 L'agent dispersant peut être introduit dans le milieu de polymérisation jusqu'à 10 % en poids par rapport au poids d'eau utilisé et de préférence de 0,01 % à 5 % en poids par rapport au poids d'eau utilisé. Au moins un agent émulsifiant peut être ajouté au milieu de polymérisation. L'usage d'un tel agent émulsifiant est en particulier recommandé lorsque l'on souhaite que la polymérisation mène à un latex, c'est-à-dire à un ensemble de particules de polymère présentant un diamètre moyen en nombre inférieur à 1 micromètre, lesdites particules étant dispersées dans la phase aqueuse. Lorsqu'un agent émulsifiant est utilisé, il n'est généralement pas nécessaire que le milieu de polymérisation contienne un agent dispersant. A titre d'agent émulsifiant, on peut utiliser l'un quelconque des s agents tensio-actifs connus qu'ils soient anioniques, non-ioniques ou même cationiques. En particulier, on peut choisir l'agent émulsifiant parmi les anioniques tels que les sels de sodium ou de potassium d'acides gras, notamment le laurate de sodium, le stéarate de sodium, le palmitate de sodium, l'oléate de sodium, les sulfates mixtes de sodium ou de o potassium et d'alcool gras, notamment le laurylsulfate de sodium, les sels de sodium ou de potassium d'esters sulfosucciniques, les sels de sodium ou de potassium des acides alkylarylsulfoniques, notamment le dodécylbenzène sulfonate de sodium, et les sels de sodium ou de potassium de monosulfonates de monoglycérides gras, ou encore parmi s les tensio-actifs non ioniques tels que les produits de réaction entre l'oxyde d'éthylène et les alkylphénols. On peut bien entendu utiliser des mélanges de tels agents tensio-actifs. L'agent émulsifiant peut être introduit dans le milieu de polymérisation jusqu'à 10 % en poids par rapport au poids d'eau, et de préférence de 0,01 % à 5 % en poids par rapport au poids d'eau. Dans un tel procédé comprenant un agent émulsifiant et pour le cas o il comprend une phase organique liquide, le catalyseur ayant été principalement solubilisé dans ladite phase organique liquide, I'agent émulsifiant étant en quantité supérieure à la concentration micellaire critique, la polymérisation se déroule dans les gouttelettes de phase organique liquide, lesquelles présentent généralement un diamètre moyen compris entre 1 /um et 1000 pm, et dans les micelles lesquelles présentent généralement un diamètre moyen compris entre 1 nanomètre et 100 nanomètres. Un tel procédé est similaire au procédé dit de30 "polymérisation radicalaire en émulsion" sauf qu'il n'est pas radicalaire. Lorsque dans un tel procédé, on augmente la concentration en agent émulsifiant, on augmente l'importance relative de la polymérisation se déroulant dans les micelles et l'on favorise la formation d'un latex en fin de polymérisation. Dans le cas de la présence d'une phase organique35 liquide, lorsque la quantité d'agent émulsifiant est telle que toute la phase organique liquide est présente dans les micelles, le procédé est similaire au procédé dit de "polymérisation radicalaire en microémulsion" sauf que la polymérisation n'est pas radicalaire. Pour le cas o le milieu de polymérisation comprend une phase organique liquide et un agent émulsifiant il est possible d'ajouter au milieu un co-tensio-actif comme on le fait pour les procédés de polymérisation en miniémulsion. Un tel co-tensio-actif présente généralement une solubilité dans l'eau inférieure à 1.10-3 mole par litre à 20 C. Un tel cotensio-actif peut par exemple être l'hexadécane ou l'alcool céthylique. Il peut être présent jusqu'à 10 % en poids par rapport au poids d'eau et de préférence le rapport de la masse d'agent émulsifiant sur celle de co- tensio-actif va de 0,5 à 2. La présence de ce co-tensio-actif permet, grâce io également à un cisaillement suffisant du milieu, I'obtention de gouttelettes de phase organique liquide inférieures à 1 Jm et favorise la formation d'un latex en fin de polymérisation. Le cisaillement suffisant peut par exemple être obtenu par ultrasons ou par un homogénéisateur (comme un appareil du type ultraturax ou diax 600 de la société Heidolph). Une fois obtenue la taille caractéristique ( cela est souhaité, être éliminé par évaporation. Le procédé selon l'invention mène à des particules de polymère dont le diamètre peut aller de 10 nanomètres à 5 millimètres. Pour le cas o la polymérisation comprend un agent émulsifiant, un latex est obtenu. A l'issue de la polymérisation réalisée en présence d'un agent émulsifiant, le latex contient éventuellement des particules ayant tendance à décanter et il peut être souhaité de procéder à une séparation par exemple par filtration de façon à éliminer ces particules ne faisant pas partie du latex. Les conditions de polymérisation, à savoir quantité des ingrédients dans le milieu de polymérisation et degré de conversion de monomère en polymère, peuvent être adaptées de façon à ce que le latex présente un taux de solide allant de 0,1 à 50 % en poids. L'oléfine destinée à être polymérisée est introduite sous agitation suffisante du milieu de polymérisation, par exemple une agitation allant de 10 à 10 000 révolutions par minute. L'oléfine peut être introduite sous forme liquide ou gazeuse, suivant son état physique. La polymérisation peut avoir lieu entre 0 et 3000 C et de préférence entre 25 et 200 C, à une pression totale absolue allant de 1 à bars et de préférence de 1 à 100 bars. Pour le cas o seul l'éthylène est polymérisé, un homopolyéthylène haute densité est obtenu. La polymérisation de l'éthylène avec au moins une autre oléfine que l'éthylène mène à l'obtention d'un polymère de l'éthylène de plus faible densité que l'homopolyéthylène haute densité précédemment évoqué. Suivant la quantité et la nature du ou des comonomère(s) de l'éthylène il est donc1o possible d'obtenir un polymère de l'éthylène haute densité (polyéthylène haute densité), ou un polymère de l'éthylène moyenne densité (polyéthylène moyenne densité), voire, à fort taux de comonomère, un polymère de l'éthylène basse densité (polyéthylène basse densité). Comme cela est d'usage pour les polymères de l'éthylène, on entend par "haute densité" le fait que la densité soit supérieure à 0,940, par moyenne densité le fait que la densité aille de 0,925 à 0,940 et par basse densité le fait que la densité soit inférieure à 0,925. La polymérisation peut donc mener à un latex d'un polymère d'au moins une oléfine, c'est-à-dire à un polymère comprenant des unités polymérisées d'au moins une oléfine, le cas échéant avec d'autres unités de monomère polymérisé. En particulier, si au moins une oléfine est l'éthylène, un latex d'un polymère de l'éthylène peut être obtenu. Le procédé selon l'invention peut donc mener à un latex d'un polymère de l'éthylène haute densité ou à un latex d'un polymère de I'éthylène moyenne densité, voire d'un polymère de l'éthylène basse densité. Dans le cadre de la présente demande, le terme polymère doit être pris dans son sens général, de sorte qu'il recouvre les homopolymères copolymères, interpolymères et mélanges de polymères. Le terme30 polymérisation doit également être pris dans un sens général équivalent. L'ensemble des oléfines comprend celui des (x-oléfines. Comme oléfines, on peut citer l'éthylène, le propylène, le cyclopentène, le 1-héxène, le 3-méthyl-l-pentène, le 4-méthyl-1-pentène, le 1,4- hexadiène, le 1, 9-décadiène, le 1-octène, le 1-décène. L'ensemble des oléfines inclut également les composés de formule CH2=CH CH2)n--G dans laquelle n représente un nombre entier allant de 2 à 20, et G représente un radical pouvant être choisi dans la liste suivante: -OH, -CHOHCH2OH, -OT, -CF3, -COOT, -COOH, -Si(OH)3, -Si(OT)3, T représentant un radical hydrocarboné comprenant de 1 à 20 atomes de carbone. Le procédé selon l'invention peut être mené en discontinu (batch en anglais), en semi continu ou en continu. Dans les exemples, on a utilisé les abbréviations suivantes Mw masse moléculaire moyenne en poids, Mn masse moléculaire moyenne en nombre. Dans les exemples, les tailles de particules étaient mesurées par fractionnation hydrodynamique sur capillaire ("Column hydrodynamic fractionnation" en anglais) à l'aide d'un appareil CHDF 2000 de la société Matec Applied Sciences. PREPARATION D'UN CATALYSEUR A: Dans un réacteur en verre double-enveloppe muni d'un système d'agitation mécanique et d'une régulation de température, on introduit sous atmosphère d'azote 120 ml de toluène, puis 10 millimoles de triphénylphosphine, puis 10 millimoles de bis(cis,cis-1,5 cyclooctadiène)nickel (0) et 5 millimoles de exo, endo-2,3-bis[2-phényl- 2(triphénylphosphoranylidène)acétyl]bicyclo[2,2,1]heptène-5, le réacteur étant maintenu à 0 C. On laisse le réacteur revenir à la température ambiante en 30 min, on laisse sous agitation pendant 18 heures à température ambiante, puis 1 heure à 50 C. Après retour à la température ambiante, on ajoute 150 ml de n-heptane, ce qui se traduit par une précipitation du catalyseur, sous forme complexée par la triphénylphosphine. Ce catalyseur est filtré et lavé par 3 fois 40 ml de n-25 heptane et séché à la température ambiante sous vide. Ce catalyseur, exo, endo-[ 1,1 '-bis{1 -(diphénylphosphino)-1 phénylméthylène} bicyclo[2,2,1]heptène-2-endiméthylenolato-2,3- O,P;O',P'-bis(triphenylphosphino)diphényldinickel (Il), présente la structure développée suivante30 PPh3 PPh3 Ph-Ni-O O-Ni- Ph Ph (5,6-NBEN) \ 1 I/ Ph Ph Ph Ph Ph dans laquelle (5,6-NBEN) représente un radical 5,6-bicyclo[2,2,1]heptène- 2, et Ph représente un radical phényle. PREPARATION D'UN CATALYSEUR B On procède comme pour la préparation du catalyseur A, sauf que l'on utilise 5 millimoles de exo, endo-2,3-bis[2-métoxycarbonyl-2- (triphénylphosphoranylidène)acétyl]bicyclo(2,2,1)heptène-5, à la place des 5 millimoles de exo, endo-2,3-bis[2-phényl-2-(triphénylphosphorany lidène)acétyl]bicyclo[2,2,1]heptène-5. Ce catalyseur, exo, endo-[1,1'- bis{ 1 -(diphénylphosphino)-1 -méthoxycarbonylméthylène}bicyclo[2,2, 1]hep tène-2-endiméthylenolato-2,3-O,P;O',P'-bis(triphenyl- phosphino)diphényldi nickel (Il), présente la structure suivante PPh3 PPh3 l l Ph-Ni-O O- Ni-O Ph Ph (5,6-NBEN) O,P C=-O C /0 CH3 CH3 dans laquelle (5,6-NBEN) représente un radical 5,6 bicyclo[2,2,1]heptène- 2, et Ph représente un radical phényle. PREPARATION D'UN CATALYSEUR C Dans un réacteur en verre double-enveloppe muni d'un système d'agitation mécanique et d'une régulation de température, on introduit sous atmosphère d'azote 400 ml de toluène, 10 millimoles de bis(cis,cis1,5cyclooctadiène)nickel (0) et 10 millimoles de methyl(tricyclo- [3,3,1,13,7]decyltriphenylphosphoranylideno)acétate, le réacteur étant maintenu à 0 C. On laisse le réacteur revenir à la température ambiante en 30 minutes et on laisse sous agitation pendant 24 heures à température ambiante. La température est ensuite portée à 50 C et on procède à une évaporation sous vide. Le résidu rouge foncé récupéré est25 dissous dans 100 ml de toluène, et 400 ml d'heptane sont ensuite ajoutés. La température du mélange est abaissée à 0 C et maintenue ainsi pendant 4 heures. Le précipité obtenu, [1-(diphenylphosphino)-2methoxy]tricyclo-[3,3,1,13,7]decanethylenolato-O,P-(triphenylphosphino)phenylnickel(ll) est filtré puis lavé avec 2 fois 25 ml d'heptane et séché30 sous vide à température ambiante. On récupère 4.4 g de catalyseur. EXEMPLE 1 HOMOPOLYMERISATION DE L'ETHYLENE: Dans 45 ml de toluène, on dissout sous agitation et à température ambiante 250 mg de catalyseur A et 650 mg de bis(cis,cis-1,5- cyclooctadiène)nickel (0). Cette solution est placée dans un réacteur métallique de 2 500 ml chauffé à 62 C contenant 2 000 ml d'une s solution de 3 g/I de dodécylsulfate de sodium (SDS) dans l'eau. Ce mélange est placé sous agitation à 1 000 révolutions par minute. Après 2 minutes, on introduit de l'éthylène sous forme vapeur de manière à obtenir dans le réacteur une pression totale de 28 bars. Après trois heures de polymérisation à 62 C, la pression dans le réacteur est descendue à 16 bars et le réacteur est ramené à la température ambiante. Après avoir éliminé l'éthylène restant, le produit de la polymérisation est filtré, et le gâteau restant sur le filtre est lavé à l'eau et séché en étuve vers 80 C pendant 15 heures. Après séchage, on récupère sur le filtre 120 g de polyéthylène qui possède les caractéristiques suivantes: Mw = 102 40015 g/mol, Mn = 3 413 g/mol. Le filtrat est composé de particules de polyéthylène en suspension dans l'eau formant un latex. Le taux de solide est 1,2 % en poids, soit 22 g de polyéthylène sous forme de latex. Les particules de polyéthylène du latex présentent un diamètre moyen en nombre de 138 nm.20 EXEMPLE 2 HOMOPOLYMERISATION DE L'ETHYLENE: On procède de la même façon que dans l'exemple 1 sauf que l'on remplace les 250 mg de catalyseur A par 45 mg de catalyseur B, que l'on utilise 200 mg de bis(cis,cis-1,5-cyclooctadiène)nickel au lieu de 650 mg25 que l'on dissout dans 40 ml de toluène au lieu de 45 ml. La polymérisation est réalisée à 65 C. La pression initiale d'éthylène dans le réacteur est de 36 bars. Après trois heures de polymérisation, elle est descendue à 17 bars. On récupère 156 g de polyéthylène sur le filtre qui possède les caractéristiques suivantes: Mw = 26 150 g/mol, 30 Mn = 1 560 g/mol et Mw/Mn = 16,8. Le filtrat est un latex avec un taux de solide de 1,2 % en poids, soit 22 g de polyéthylène sous forme de l atex. EXEMPLE 3 Dans un tube de Schlenck de 2,5 I, on introduit 2 I d'eau permutée dans laquelle on fait barboter de l'azote pendant 12 h de façon à éliminer l'oxygène. On prélève 200 ml de cette eau que l'on introduit dans un tube de Schlenck de 300 ml avec 6 g de lauryl sulfate de sodium (SLS) et l'on fait barboter de l'azote pendant 2 h. Le contenu du deuxième tube de Schlenck est réintroduit dans le premier tube. Le tout est ensuite placé, toujours sous atmosphère d'azote, dans un réacteur métallique de 6 I muni d'une agitation mécanique et maintenue à 45 C. Dans un tube de Schlenck de 200 ml, on introduit 160 mg de catalyseur A et 320 mg de bis(cis,cis-1,5-cyclooctadiène)nickel, sous forme pulvérulente puis, 50 ml de toluène. Le tout est agité pendant 1 minute à température ambiante puis introduit dans le réacteur métallique. Le réacteur est placé sous 15 bars d'éthylène, I'agitation est 1o maintenue à 750 révolutions par minute et la température portée à 65 C. Une fois cette température atteinte, la vitesse d'agitation est abaissée à 450 révolutions par minute, la pression d'éthylène est amenée à 20 bars et maintenue constante pendant toute la durée de la polymérisation. Après 90 minutes à 20 bars, la température du réacteur est abaissée à 20 C, et on procède à un dégazage lent en 20 minutes. Le produit de la polymérisation est filtré et le gâteau restant sur le filtre est lavé à l'eau et séché en étuve vers 80 C pendant 15 heures. Après séchage, on récupère sur le filtre 35 g de polyéthylène telle que Mw = 26 000 g/mol et Mw/Mn = 21,8.20 Le filtrat est un latex présentant un taux de solide de 3 %. Le polyéthylène du latex est linéaire avec Mw = 1 600 g/mol et Mw/Mn = 4,5. EXEMPLE 4 Dans un tube de Schlenck de 2,5 I, on introduit 2 I d'eau permutée dans laquelle on fait barboter de l'azote pendant 12 h. On prélève 200 ml de cette eau que l'on introduit dans un tube de Schlenck de 300 ml avec 6 g de laurylsulfate de sodium (SLS) et l'on fait barboter de l'azote pendant 2 h. On ajoute ensuite 3 ml d'hexadécane. Le contenu du deuxième tube de Schlenck est réintroduit dans le premier tube.30 Dans un tube de Schlenck de 200 ml, on introduit 300 mg de catalyseur A et 600 mg de bis(cis,cis-1,5-cyclooctadiène)nickel, sous forme pulvérulente, puis, 50 ml de toluène et l'on agite pendant 1 minute à température ambiante. Cette solution est additionnée à la phase aqueuse. Le tout est ensuite homogénéisé, toujours sous atmosphère d'azote, au moyen d'un homogénéisateur ultraturax pendant 5 minutes à 1 500 révolutions par minute. La miniémulsion obtenue est introduite dans un réacteur métallique de 6 I muni d'une agitation mécanique et maintenu à 45 C. Le réacteur est placé sous 2 bars d'éthylène et sa température est portée à 650C avec une agitation de 400 révolutions par minute. Lorsque la température a atteint 650C, la pression d'éthylène est portée à 20 bars et maintenue constante pendant 90 minutes.5 La température est ensuite abaissée à 20 C et le réacteur est dégazé progressivement en 20 minutes. On récupère 45 g de polymère sous la forme d'une dispersion qui sédimente lentement. Le polyéthylène obtenu est linéaire avec Mw = 8700 et Mw/Mn = 12.8. EXEMPLE 5 On procède comme pour l'exemple 4 sauf que l'on utilise 76 mg de catalyseur C au lieu de 300 mg de catalyseur A, 181 mg de bis(cis,cis- 1,5-cyclooctadiène)nickel au lieu de 600 mg et sauf que le réacteur est maintenu à 50 C au lieu de 45 C lors de l'introduction de la miniémulsion. Après filtration, on récupère au-dessus du filtre 21,5 g de15 polyéthylène de Mw = 12 760 et de Mn = 1 080. Un latex est obtenu sous le filtre. Ce latex présente un taux de solide de 0,9 % et contient 9,7 g de polyéthylène présentant un Mw de 11 680 et un Mn de 848. REVENDICATIONS 1. Procédé de polymérisation d'au moins une oléfine en présence d'un catalyseur comprenant au moins un enchaînement E - M - X dans lequel E représente un atome d'oxygène ou de soufre, M représente un atome de nickel ou de palladium ou de platine, X représente un atome de phosphore, d'arsenic ou d'antimoine, dans un milieu comprenant une phase aqueuse liquide continue, laquelle comprend plus de 30 % en poids d'eau. 2. Procédé selon la revendication précédente caractérisé en ce que le catalyseur présente au moins deux enchaînements E-M-X. 3. Procédé selon la revendication 2, caractérisé en ce que les enchaînements E- M - X sont séparés les uns des autres de façon à ce que le nombre minimal d'atomes entre deux atomes M aille de 6 à 42. 4. Procédé selon l'une des revendications précédentes caractérisé en ce que le catalyseur comprend la structure R6 R10 l l M'-E' E"- M" !__ R 1 X' X'- Ru1 R7 I R8 R9 R13 R12 (2) dans laquelle E' - M' - X' et E" - M" - X" sont deux enchaînements de type E - M - X, et dans laquelle les radicaux R6, R7, R8, R9, R10, R11, R12 et R13, pouvant être identiques ou différents sont choisis parmi l'hydrogène, les radicaux alkyles, cycloalkyles, aryles, alkylaryles, arylalkyles, les halogènes, le radical hydroxyle, les radicaux alkoxydes, C(O)OR' dans lequel R représente un radical hydrocarboné pouvant comprendre de 1 à atomes de carbone,- S03Y dans lequel Y est choisi parmi Li, Na, K, NH4e, NR"4eD dans lequel R" représente un radical hydrocarboné pouvant comprendre de 1 à 15 atomes de carbone, R étant un radical bivalent. 5. Procédé selon la revendication 4 caractérisé en ce que R est un s radical hydrocarboné bivalent comprenant de 2 à 38 atomes de carbone. 6. Procédé selon la revendication 4 caractérisé en ce que R est un radical 1,1 '-ferrocènylène, éventuellement substitué. 7. Procédé selon l'une des revendications précédentes caractérisé en ce que E est un atome d'oxygène, M est un atome de nickel et X est un atome de phosphore. is 8. Procédé selon l'une des revendications précédentes caractérisé en ce que le catalyseur comprend la structure l l Ph-Ni- O O-Ni-Ph Ph| (5,6-NBEN) | Ph /IP- P. Ph Ph Ph Ph dans laquelle (5,6-NBEN) représente un radical 5,6- bicyclo[2,2,1]heptène-2 et Ph représente un radical phényle. 9. Procédé selon l'une des revendications 1 à 7 caractérisé en ce que le catalyseur comprend la structure I I Ph-Ni-O O-Ni-Ph Ph\ | -(5,6-NBEN) | Ph PhP Ph 1, C=O O=C 0 Oo CH3/ CH3 dans laquelle (5,6-NBEN) représente un radical 5,6- bicyclo[2,2,1]heptène-2 et Ph représente un radical phényle. 10. Procédé selon l'une des revendications précédentes caractérisé en ce que le catalyseur est mis en oeuvre sous forme complexée, chaque valence non attribuée de chaque métal étant comblée par un ligand, ce dernier étant ensuite écarté du catalyseur par un composé captureur pour permettre la polymérisation. 11. Procédé selon la revendication précédente caractérisé en ce que le ligand est une phosphine. lo 12. Procédé selon la revendication 10 ou 1 1 caractérisé en ce que le composé captureur est le bis(cis,cis-1,5-cyclooctadiène)nickel (0). 13. Procédé selon l'une des revendications précédentes caractérisé en ce que la phase aqueuse est la seule phase liquide. 14. Procédé selon l'une des revendications 1 à 12 caractérisé en ce que le milieu de polymérisation comprend une phase organique liquide. 15. Procédé selon la revendication précédente caractérisé en ce que le catalyseur est entièrement solubilisé dans une phase organique liquide avant la polymérisation. 16. Procédé selon l'une des revendications caractérisé en ce que le milieu de polymérisation comprend un agent dispersant. 17. Procédé selon la revendication précédente caractérisé en ce que l'agent dispersant est présent jusqu'à 10 % en poids par rapport au poids d'eau. 18. Procédé selon la revendication précédente caractérisé en ce que l'agent dispersant est présent à raison de 0,01 à 5 % en poids par rapport au poids d'eau. 19. Procédé selon l'une des revendications 1 à 15 caractérisé en ce que le milieu de polymérisation comprend un agent émulsifiant. 20. Procédé selon la revendication précédente caractérisé en ce que l'agent émulsifiant est présent jusqu'à 10 % en poids par rapport au poids d'eau. 21. Procédé selon la revendication précédente caractérisé en ce que l'agent émulsifiant est présent à raison de 0,01 à 5 % en poids par rapport au poids d'eau. 22. Procédé selon l'une des revendications 19 à 21 caractérisé en ce que le milieu de polymérisation comprend une phase organique liquide, le catalyseur ayant été principalement solubilisé dans ladite phase organique liquide, l'agent émulsifiant étant en quantité supérieure à la concentration micellaire critique. is 23. Procédé selon la revendication précédente caractérisé en ce que l'agent émulsifiant est en quantité suffisante pour que la polymérisation se déroule essentiellement dans les micelles. 24. Procédé selon l'une des revendications 19 à 23 caractérisé en ce que le milieu de polymérisation comprend une phase organique liquide et un co-tensio-actif. 25. Procédé selon la revendication précédente caractérisé en ce que le co-tensio-actif présente une solubilité dans l'eau inférieure à 1.10- 3 mole par litre à 20 C. 26. Procédé selon la revendication 24 ou 25 caractérisé en ce que le co-tensio-actif est présent jusqu'à 10 % en poids par rapport au poids d'eau. 27. Procédé selon l'une des revendications 24 à 26 caractérisé en ce que le rapport de la masse d'agent émulsifiant sur celle de co- tensio-actif va de 0,5 à 2. s 28. Procédé selon l'une des revendications 19 à 27 caractérisé en ce qu'il mène à un latex, le cas échéant après une étape de filtration. 29. Procédé selon la revendicaiton précédente caractérisé en ce que le latex est un polyéthylène haute densité. 30. Procédé selon la revendication 28 caractérisé en ce que le latex est un polyéthylène moyenne densité. 31. Procédé selon l'une des revendications 1 à 29 caractérisé en ce que seule l'éthylène est polymérisée. 32. Procédé selon l'une des revendications précédentes caractérisé en ce que la phase aqueuse comprend au moins 50 % en poids d'eau. 33. Procédé selon la revendication précédente caractérisé en ce que la phase aqueuse comprend au moins 80 % en poids d'eau. 34. Procédé selon l'une des revendications précédentes caractérisé en ce que la polymérisation a lieu entre 25 et 200 C. 35. Procédé selon l'une des revendications précédentes caractérisé en ce que au moins une oléfine est l'éthylène. 36. Latex d'un polymère d'au moins une oléfine. 37. Latex de polyéthylène haute densité. 38. Latex de polyéthylène moyenne densité. 39. Latex de polyéthylène basse densité.